(57)【特許請求の範囲】
【請求項１】
コンクリート打設用の型枠の内面に養生シートが貼付けされた状態でコンクリートの打設を行う打設工程と、
前記コンクリートの打設後に前記型枠を脱型する脱型工程と、
前記脱型工程の後に前記養生シートを前記コンクリートの表面に残置させて、前記コンクリートを所定期間養生する養生工程と、を備え、
前記養生シートを前記型枠の内面に貼付けする際、隣接する前記養生シート間の継目が帯状の継目用シートによって覆われ、当該継目用シートが前記養生シートそれぞれの継目側の縁部に接着されることを特徴とする、コンクリート構造物の製造方法。
【請求項２】
前記継目用シートの一方の面には凸状シボ部又は凹状シボ部が形成されており、
前記継目用シートは、前記凸状シボ部又は凹状シボ部が形成されている面がコンクリート打設側となるように前記養生シートの縁部に接着されることを特徴とする、請求項１に記載のコンクリート構造物の製造方法。
【請求項３】
前記継目用シートの前記凸状シボ部の高さ又は前記凹状シボ部の深さが１μｍ以上且つ２０００μｍ以下であることを特徴とする請求項２に記載のコンクリート構造物の製造方法。
【請求項４】
前記継目用シートは、コンクリート打設側が山となるように折り曲げ可能であることを特徴とする請求項１〜３の何れか一項に記載のコンクリート構造物の製造方法。
【請求項５】
前記継目用シートは、前記養生シートのコンクリート打設側の面上の前記縁部に接着されることを特徴とする請求項１〜４の何れか一項に記載のコンクリート構造物の製造方法。
【請求項６】
前記継目用シートは、シート本体部と前記シート本体部上に配置される接着部とを有しており、前記シート本体部には複数の貫通孔が形成されていることを特徴とする請求項１〜５の何れか一項に記載のコンクリート構造物の製造方法。
【請求項７】
前記継目用シートは、隣接する前記養生シート間の継目すべてを覆うように前記養生シートに接着されることを特徴とする請求項１〜６の何れか一項に記載のコンクリート構造物の製造方法。
【請求項８】
前記継目用シートは、前記養生シートの前記継目側の角部を覆うように前記養生シートに接着されることを特徴とする請求項１〜７の何れか一項に記載のコンクリート構造物の製造方法。
【請求項９】
前記継目用シートは、前記養生シートと同じ素材からなるシート本体を有することを特徴とする請求項１〜７の何れか一項に記載のコンクリート構造物の製造方法。
【請求項１０】
請求項１〜９の何れか一項に記載のコンクリート構造物の製造方法に用いられる継目用シートであって、
帯状のシート本体部と、前記シート本体部の一方の面に少なくともその端辺に沿って配置される接着部と、を備えたことを特徴とする継目用シート。
【発明の詳細な説明】
【技術分野】
【０００１】
本発明は、コンクリート構造物の製造方法に関する。
【背景技術】
【０００２】
コンクリート構造物を構築する際、打設したコンクリートを養生シートで覆い、コンクリートを養生することが行われている。このような養生シートによるコンクリート養生では、各養生シート間に隙間が形成されてしまうことがあるが、隙間が形成されてしまうと、かかる部分の養生が不十分となってしまう。そこで、例えば、脱型後のコンクリート表面に貼り付ける養生シート同士をガムテープで連結したり又は別のシートで隙間を覆ったり、若しくは、養生シートの端部同士を重ね合わせたりして、かかる隙間が生じないようにしてコンクリート養生を行うようにしている（例えば特許文献１，２参照）。
【先行技術文献】
【特許文献】
【０００３】
【特許文献１】特開２００２−０８９０４５号公報
【特許文献２】特開２００５−１８８２４１号公報
【発明の概要】
【発明が解決しようとする課題】
【０００４】
しかしながら、型枠脱型後に貼り付けた養生シートの隙間などの継目にテープ等を貼り付けたとしても、コンクリートの養生が十分にできていない場合があった。また、型枠脱型後にコンクリート表面を養生シートで覆い、その継目にテープ等を貼り付ける場合、作業効率が悪くなる場合もあった。
【０００５】
そこで、本発明の課題は、養生シートの継目部分のコンクリート養生をより確実に行うと共に、作業効率を向上させたコンクリート構造物の製造方法を提供することを目的とする。
【課題を解決するための手段】
【０００６】
上記課題を解決するため、本発明に係るコンクリート構造物の製造方法は、コンクリート打設用の型枠の内面に養生シートが貼付けされた状態でコンクリートの打設を行う打設工程と、コンクリートの打設後に型枠を脱型する脱型工程と、脱型工程の後に養生シートをコンクリートの表面に残置させて、コンクリートを所定期間養生する養生工程と、を備えている。そして、この製造方法では、養生シートを型枠の内面に貼付けする際、隣接する養生シート間の継目が帯状の継目用シートによって覆われ、当該継目用シートが養生シートそれぞれの継目側の縁部に接着されることを特徴としている。
【０００７】
このコンクリート構造物の製造方法では、コンクリート打設前の養生シートを型枠の内面に貼付けする際、隣接する養生シート間の継目を継目用シートによって覆うようにしている。この場合、打設されたコンクリートを継目部分を含めて初期段階から養生することができるため、養生シートの継目部分を含めたコンクリート養生をより確実に行うことができる。また、この製造方法では、養生シートを型枠の内面に貼付けする際に、かかる継目用シートを養生シート間の継目を覆うように接着している。この場合、予め継目用シートを接着させてからコンクリートを打設するため、脱型後に継目部分を隠すよりも作業を効率的に行うことができる。しかも、この場合、コンクリートの打設前に養生シートの縁部を継目用シートで覆うようになるため、端部処理が施されていない養生シートであってもコンクリートへの食い込みを予防することができる。
【０００８】
上記のコンクリート構造物の製造方法において、継目用シートの一方の面には凸状シボ部又は凹状シボ部が形成されており、継目用シートは、凸状シボ部又は凹状シボ部が形成されている面がコンクリート打設側となるように養生シートの縁部に接着されることが好ましい。この場合、打設したコンクリート内にこれらシボ部が残置することになり、継目用シートに接着された養生シートを打設コンクリートの表面に確実に残置させることができる。なお、継目用シートの凸状シボ部の高さ又は凹状シボ部の深さは１μｍ以上且つ２０００μｍ以下であることがより好ましい。シボ部の高さ又は深さが１μｍ以上であることにより、養生シートの残置性を高めることができる。一方、シボ部の高さ又は深さが２０００μｍ以下であることにより、継目用シート等を養生後にコンクリートから取り外した際、コンクリート表面に残るシボ部の跡を薄くすることができ、コンクリート表面を綺麗な状態とすることが可能となる。
【０００９】
上記のコンクリート構造物の製造方法では、継目用シートは、コンクリート打設側が山となるように折り曲げ可能であってもよい。この場合、日射や水和熱等により養生シートに膨張（又は収縮）等が生じても、折り曲げ可能な継目用シートにより、かかる養生シートの膨張等を吸収することができる。しかも、コンクリート打設側に山となるように移動するため、かかる山の先端部分をコンクリート内に浸入させて、養生シートをより確実にコンクリート表面に残置させることも可能となる。
【００１０】
上記のコンクリート構造物の製造方法では、継目用シートは、養生シートのコンクリート打設側の面上の端部に接着されることが好ましい。この場合、型枠の内面に養生シートを貼り付けるといった作業を効率的に行うことが可能となる。なお、継目用シートは、養生シートの型枠側の面上の端部に接着されてもよい。
【００１１】
上記のコンクリート構造物の製造方法では、継目用シートは、シート本体部とシート本体部上に配置される接着部とを有しており、シート本体部には複数の貫通孔が形成されていることが好ましい。この場合、打設されたコンクリートの一部が貫通孔内に浸入して固化するため、継目用シート及び継目用シートに接着される養生シートのコンクリート表面への残置性をより一層、高めることができる。また、継目用シートに凸状シボ部が形成されている場合、凸状シボ部の頂部又は側壁部に貫通孔が形成されるのが好ましい。この場合、打設されたコンクリートの一部が貫通孔及び凸状シボ部内に浸入して固化するため、継目用シート及び継目用シートに接着される養生シートのコンクリート表面への残置性をより一層、高めることができる。
【００１２】
上記のコンクリート構造物の製造方法では、継目用シートは、隣接する養生シート間の継目すべてを覆うように養生シートに接着されることが好ましい。この場合、継目部分すべてのコンクリート養生をより確実に行うことができる。また、継目用シートは、養生シートの継目部分側の角部を覆うように養生シートに接着されることが好ましい。コンクリートを打設する際に養生シートの角部がしっかりと押さえられていないと、打設されるコンクリートにより養生シートの剥がれが発生してしまう虞があるが、養生シートの角部を継目用シートによりしっかりと押さえておくことで、かかる養生シートの剥がれを抑制することができる。また、型枠脱型後にコンクリート表面に残置された養生シートはその角部から剥がれてしまいやすく、そのままでは養生が適切に行えない場合があるが、養生シートの角部を継目用シートで覆っておくことにより、養生シートの剥がれを抑制することができ、コンクリートの養生をより一層、確実に行うことが可能となる。
【００１３】
上記のコンクリート構造物の製造方法では、継目用シートは、養生シートと同じ素材からなるシート本体を有することが好ましい。継目用シートのシート本体が養生シートと同じ素材から形成されることにより、継目部分においても養生シートと同様のレベルの養生処理を行うことが可能となる。なお、ここでいう「同じ素材」とは、まったく同じ材料からなる場合のみを意味するのではなく、素材として熱可塑性樹脂を用いる場合は同じ熱可塑性樹脂全般を含む趣旨である。例えば、低密度ポリエチレンを用いる場合は、低密度ポリエチレン全般を含むことを意味する。
【００１４】
また、本発明は、上記のコンクリート構造物の製造方法に用いられる継目用シートの発明としても捉えることができ、この継目用シートは、帯状のシート本体部と、シート本体部の一方の面に少なくともその端辺に沿って配置される接着部と、を備えることを特徴としている。このような継目用シートを上述した製造方法に用いることにより、養生シートの継目部分の養生をより確実に行うと共に作業効率を向上させることができる。
【発明の効果】
【００１５】
本発明によれば、養生シートの継目部分のコンクリート養生をより確実に行うと共に作業効率を向上させたコンクリート構造物の製造方法を提供することができる。
【図面の簡単な説明】
【００１６】
【図１】本発明の一実施形態に係るコンクリート構造物の製造方法の概要を示すフローチャートである。
【図２】本発明の一実施形態に係るコンクリート構造物の製造方法の概要を示す断面図である。
【図３】養生シート間の隙間を継目用シートで塞いだ状態を示す平面図である。
【図４】継目用シートの一例を示す図であり、（ａ）はその上面図、（ｂ）はその下面図、（ｃ）はＣ−Ｃ線に沿った断面図である。
【図５】継目用シートの他の例を示す図であり、（ａ）はその上面図、（ｂ）はその下面図、（ｃ）はＣ−Ｃ線に沿った断面図、（ｄ）は当該シートが折り曲がった状態を示す断面図である。
【図６】継目用シートの別の例を示す図であり、（ａ）はその上面図、（ｂ）はその下面図、（ｃ）は、Ｃ−Ｃ線に沿った断面図である。
【図７】隙間用シートの更に別の例を示す図であり、（ａ）はその上面図、（ｂ）はそのシボ部の模式的な断面図である。
【図８】実施例における試験結果を示す図であり、（ａ）は、中性化速度係数を示す表であり、（ｂ）は、残置力を示す表である。
【発明を実施するための形態】
【００１７】
以下、図面を参照しつつ、本発明に係るコンクリート構造物の製造方法について説明する。なお、説明において、同一要素又は同一機能を有する要素には、同一符号を用いる場合があり、重複する説明は省略する。
【００１８】
図１は、本発明の一実施形態に係るコンクリート構造物の製造方法の概要を示すフローチャートであり、図２は、本発明の一実施形態に係るコンクリート構造物の製造方法の概要を示す断面図である。図１に示すように、本実施形態に係るコンクリート構造物の製造方法は、養生シート及び型枠を設置する設置工程（ステップＳ１）、コンクリートを打設する打設工程（ステップＳ２）、打設コンクリートの硬化後に養生シートを残置したまま型枠を脱型する脱型工程（ステップＳ３）、及び、残置された養生シートでコンクリート構造物を養生する養生工程（ステップＳ４）を含む。
【００１９】
ステップＳ１の設置工程では、まず、図２の（ａ）に示されるように、コンクリート構造物７ａを養生する際に用いる複数の養生シート１０，１２を準備する。なお、一般的なコンクリート構造物を製造する際、通常は多数の養生シートを用いるが、本実施形態では説明を容易にするため２枚の養生シート１０，１２を用いた場合を例にとって説明する。但し、３枚以上の養生シートを用いた場合でも同様である。本実施形態に用いられる養生シート１０，１２は、例えば矩形形状のシートであり、０．０２ｍｍ〜２．０ｍｍ程度の厚みを有する。養生シート１０，１２としては、熱可塑性樹脂シートを用いることが好ましく、ここで用いられる熱可塑性樹脂としては、例えば、低密度ポリエチレン、高密度ポリエチレン、ポリプロピレン、エチレンープロピレン共重合体、オレフィン系熱可塑性エラストマー等のオレフィン系樹脂；ポリアミド；ポリエチレンテレフタレート；ポリカーボネート；ポリ塩化ビニル、塩素化ポリ塩化ビニル、ポリ塩化ビニリデン等の塩化ビニル系樹脂；フッ素系樹脂等が挙げられる。なお、養生シート１０，１２や後述する継目用シート２０としては、オレフィン系熱可塑性エラストマーを用いることが好ましい。オレフィン系熱可塑性エラストマーとは、エチレンープロピレン共重合体又はポリプロピレンとエチレンープロピレンゴムの溶融混合物又は重合反応物であり、例えば、株式会社プライムポリマー製「プライムＴＰＯ（登録商標）」、日本ポリプロ株式会社製「ニューコン（登録商標）」、サンアロマー株式会社製「キャタロイ」、三菱化学社製「ゼラス（登録商標）」、等が挙げられる。
【００２０】
養生シート１０，１２及び型枠５の準備が終了すると、図２の（ｂ）に示すように、養生シート１０，１２を型枠５の内面（コンクリート打ち込み側の面）に貼り付ける。この貼り付けの際、複数の養生シート１０，１２の一方の面１０ａ，１２ａがコンクリート打設側の面となり、他方の面１０ｂ，１２ｂが型枠５側の面となる。養生シート１０，１２を型枠５に貼り付ける際、両養生シート１０，１２は、例えば互いに隣接して配置され、型枠５に貼り付けられる（図３参照）。そして、両養生シート１０，１２間の継目部分（隙間）は継目用シートにより覆われ、継目部分が打設コンクリートへ露出しないようにされる。詳細については後述する。
【００２１】
続いて、ステップＳ２の打設工程に進み、図２（ｃ）に示すように、型枠５の内面に養生シート１０，１２が貼り付けられた状態でコンクリート７の打設を行う。その後、コンクリートの締固めが終了すると、型枠５をはめたまま、コンクリート７の湿潤養生を例えば７日〜２８日程度行い、コンクリートを硬化させる。コンクリート７が硬化するまでそのままの状態を維持する。
【００２２】
続いて、打設工程でのコンクリートの打設及びその硬化が完了したら、ステップＳ３の型枠を脱型する脱型工程に進み、図２（ｄ）に示すように、硬化したコンクリート７の表面を養生シート１０，１２が覆うように残置したまま型枠５を脱型し、コンクリート７から引き離す。
【００２３】
続いて、型枠５を脱型した後、ステップＳ４の養生工程に進み、コンクリート７の貼付面に残置された養生シート１０，１２を用いて、コンクリート７を所定期間養生する。養生シート１０，１２による養生は、型枠５の脱型後３０日以上養生を続けてもよいし、型枠５の脱型後９０日以上養生を続けてもよい。更に、コンクリート構造物の引き渡しに至るまで（例えば脱型後１年以上）養生を続けてももちろんよい。このような長期の養生を続けることにより、コンクリート７の強度を飛躍的に高めて、その品質を向上することができる。所定期間の養生が終了すると、図２（ｅ）に示すように、養生シート１０，１２をコンクリート７から取り外し、これにより、コンクリート構造物７ａが完成する。
【００２４】
次に、図３を参照して、設置工程Ｓ１において、養生シート１０，１２間の継目部分を継目用シート２０で覆い、その後の打設工程Ｓ２等においても、この継目に対応する部分も含めてコンクリートを確実に養生するための方法についてより詳細に説明する。
【００２５】
図３は、養生シート間の隙間を継目用シートで塞いだ状態を示す平面図である。図３に示すように、養生シート１０，１２間の継目部分には、養生シート１０，１２を型枠５に貼り付ける際に隙間１１が生じてしまうことがある。本実施形態にかかるコンクリート構造物の製造方法では、かかる隙間１１に対応するコンクリート部分も確実に養生されるように、継目用シート２０により隙間１１をすべて覆うようにしている。この際、継目用シート２０は、養生シート１０，１２の継目側の両角部１０ｄ，１０ｅ，１２ｄ，１２ｅも覆っている。また、継目用シート２０は接着部を有しており、隣接する養生シート１０，１２間の継目部分である隙間１１を覆うように継目用シート２０が養生シート１０，１２それぞれの継目側の縁部１０ｃ，１２ｃに当該接着部により接着され固定されている。なお、図３の例では、１枚の型枠５に２枚の養生シート１０，１２を設置しているが、これに限定される訳ではなく、各型枠に一枚の養生シートをそれぞれ設置するようにしてもよいし、適宜、変更することが可能である。本実施形態にかかる製造方法では、このように隙間１１を塞いで、コンクリートの打設や養生を実施する。
【００２６】
次に、図４を参照して、隙間を塞ぐ継目用シート２０をより詳細に説明する。図４は、継目用シートの一例を示す図であり、（ａ）はその上面図、（ｂ）はその下面図、（ｃ）はＣ−Ｃ線に沿った断面図である。図４に示すように、継目用シート２０は、所定の厚みを有する帯状のシート本体部２２と、シート本体部２２の一方の面２２ｂ上に配置される接着部２４とを備えている。
【００２７】
シート本体部２２は、例えば、熱可塑性樹脂シートから構成されており、養生シート１０，１２と同種の材料から構成されていることが好ましい。但し、シート本体部２２は、コンクリートの養生を行うことが可能な材料から構成されていればよく、養生シート１０，１２と異なった材料から構成されていてもよい。シート本体部２２は、養生シート１０，１２と同様に０．０２ｍｍ〜２．０ｍｍ程度の厚みを有し、平面視した際に帯状となる縦長の矩形形状を呈している。
【００２８】
接着部２４は、例えば、両面テープ又は各種の接着剤等から構成されている。接着部２４は、図４に示す例では、シート本体部２２の端辺に沿った両端部にのみ配置されているが、シート本体部２２の裏面２２ｂ全体を覆うように配置されていてもよい。なお、接着部２４を設ける代わりに、シート本体部２２の一部を熱で溶融させて養生シート１０，１２に接着固定して、隙間１１を覆うようにしてもよい。
【００２９】
このような構成を備えた継目用シート２０は、例えば、図３に示すように、表面２２ａが打設コンクリート側を向き、裏面２２ｂが型枠５側を向くように、打設コンクリート側から養生シート１０，１２に接着されることが好ましい。但し、継目用シート２０は、表面２２ａが型枠５側を向き、裏面２２ｂが打設コンクリート側を向くように、型枠側から養生シート１０，１２に接着されてもよい。
【００３０】
このように、本実施形態に係るコンクリート構造物の製造方法によれば、コンクリート打設前の養生シート１０，１２を型枠５の内面に貼付けする際、隣接する養生シート１０，１２間の継目部分（隙間１１）を継目用シート２０によって覆うようにしている。このため、打設されたコンクリートを継目部分を含めて初期段階から養生することができるため、養生シート１０，１２の継目部分を含めたコンクリート養生をより確実に行うことができる。また、この製造方法では、養生シート１０，１２を型枠５の内面に貼付けする際に、かかる継目用シート２０を養生シート１０，１２の隙間１１を覆うように接着している。このように予め継目用シート２０を接着させてからコンクリートを打設するため、脱型後に継目部分を隠すよりも作業を効率的に行うことができる。しかも、この場合、コンクリートの打設前に養生シート１０，１２の縁部を継目用シートで覆うようになるため、端部処理が施されていない養生シート１０，１２であってもコンクリートへの食い込み等を予防することができる。
【００３１】
また、本実施形態に係るコンクリート構造物の製造方法では、継目用シート２０は、養生シート１０，１２のコンクリート打設側の面１０ａ，１２ａ上の縁部１０ｃ，１２ｃに接着されている。このため、型枠５の内面に養生シート１０，１２を貼り付けるといった作業を効率的に行うことが可能となる。
【００３２】
また、本実施形態に係るコンクリート構造物の製造方法では、継目用シート２０は、隣接する養生シート１０，１２間の継目である隙間１１すべてを覆うように養生シート１０，１２に接着固定されている。このため、継目部分である隙間１１全体に対応するコンクリート部分を含めて養生をより確実に行うことができる。また、継目用シート２０は、養生シート１０，１２の継目部分側の角部１０ｄ，１０ｅ，１２ｄ，１２ｅを覆うように養生シート１０，１２に接着されている。コンクリートを打設する際に養生シートの角部がしっかりと押さえられていないと、打設されるコンクリートにより養生シートの剥がれが発生してしまう虞があるが、本実施形態では、養生シート１０，１２の角部１０ｄ，１０ｅ，１２ｄ，１２ｅを継目用シート２０によりしっかりと押さえておくことで、かかる養生シート１０，１２の剥がれを抑制することができる。また、型枠脱型後にコンクリート表面に残置された養生シートはその角部から剥がれてしまいやすく、そのままでは養生が適切に行えない場合があるが、本実施形態では、養生シート１０，１２の角部１０ｄ，１０ｅ，１２ｄ，１２ｅを継目用シート２０で覆って接着しておくことにより、養生シート１０，１２の剥がれを抑制することができ、コンクリートの養生をより一層、確実に行うことが可能となる。
【００３３】
また、本実施形態に係るコンクリート構造物の製造方法では、継目用シート２０は、養生シート１０，１２と同じ素材からなるシート本体部２２を有している。このように、継目用シート２０のシート本体部２２が養生シート１０，１２と同じ素材から形成されることにより、継目部分においても養生シート１０，１２と同様のレベルの養生処理を行うことが可能となる。なお、ここでいう「同じ素材」とは、まったく同じ材料からなる場合のみを意味するのではなく、素材として熱可塑性樹脂を用いる場合は同じ熱可塑性樹脂全般を含む趣旨である。例えば、低密度ポリエチレンを用いる場合は、低密度ポリエチレン全般を含むことを意味する。
【００３４】
以上、本発明の実施形態について詳細に説明してきたが、本発明は上記実施形態に限定されるものではなく様々な実施形態に適用することができる。例えば、上記実施形態では、養生シート１０，１２間の隙間１１を覆う継目用シートとして、図４に示す継目用シート２０を例示したが、継目用シートはこれに限定される訳ではなく、種々のシートを用いることができる。例えば、図５に示す継目用シート３０は、継目用シート２０と同様なシート本体３２とその裏面３２ｂに設けた接着部３４とを備えた構成であるが、図５の（ａ）及び（ｃ）に示すように、コンクリート打設側の面３０ａに長手方向に沿って延びる折り曲げ用の溝３０ｃを更に備えている。継目用シート３０では、この折り曲げ用の溝３０ｃにより、図５の（ｄ）に示すように、コンクリート打設側（表面３２ａ側）が山となるように折り曲げることが可能となる。折り曲げ用の溝３０ｃを設けて折り曲げ可能とすることにより、この継目用シート３０によれば、日射や水和熱等により養生シート１０，１２に膨張（又は収縮）等が生じても、折り曲げ可能な継目用シート３０により、かかる膨張等を吸収することができる。しかも、コンクリート打設側に山となるように変化するため、かかる山の先端部分をコンクリート内に浸入させて、養生シート１０，１２をより確実にコンクリート表面に残置させることも可能となる。
【００３５】
また別の例として、図６に示す継目用シート４０は、継目用シート２０と同様なシート本体４２とその裏面４２ｂに設けた接着部４４とを備えた構成であるが、図６の（ａ）及び（ｃ）に示すように、コンクリート打設側の表面４２ａに微小突起である凸状又は凹状のシボ部４６を更に備えている。図６に示すシボ部４６は、これら微小な突起の集合体を示している。このシボ部４６は、継目用シート４０の長手方向に沿って延びている。継目用シート４０は、凸状シボ部４６又は凹状シボ部４６が形成されている面４２ａがコンクリート打設側となるように養生シート１０，１２の縁部に接着されることが好ましい。このような継目用シート４０を用いた場合、打設したコンクリート内にこれらシボ部４６が残置されることになり、継目用シート４０に接着された養生シート１０，１２を打設コンクリートの表面により確実に残置させることができる。継目用シート４０の凸状シボ部４６の高さ又は凹状シボ部４６の深さは１μｍ以上且つ２０００μｍ以下であることが好ましい。シボ部４６の高さ又は深さが１μｍ以上であることにより、養生シート１０，１２のコンクリートへの残置性を高めることができる。一方、シボ部４６の高さ又は深さが２０００μｍ以下であることにより、継目用シート４０等を養生後にコンクリートから取り外した際、コンクリート表面に残るシボ部の跡を薄くすることができ、コンクリート表面を綺麗な状態とすることが可能となる。なお、継目用シート４０にシボ部４６を設けてコンクリートへの残置性を高めることができるため、継目用シート４０を用いた場合、特に残置機能がない養生シート１０，１２を用いたとしても、継目用シート４０により、養生シート１０，１２をより確実にコンクリート表面に残置させることができる。また、図５等に示す継目用シート３０に、これらシボ部４６を更に設けるようにしてもよい。なお、継目用シートに凸状シボ部を形成する場合において、凸状シボ部の頂部又は側壁部に貫通孔を形成するようにしてもよい。この場合、打設されたコンクリートの一部が貫通孔及び凸状シボ部内に浸入して固化するため、継目用シート及び継目用シートに接着される養生シートのコンクリート表面への残置性をより一層、高めることができる。
【００３６】
また、更に別の例として、図７に示す継目用シート５０では、凸状シボ部５６をシートの表面に列状に形成すると共に、その両端部に複数の貫通孔５８を設けることも可能である。なお、図７では、接着部の記載を省略し、凸状シボ部５６が各微小突起を示している。このような貫通孔５８を継目用シート５０に設けた場合、打設されたコンクリートの一部が貫通孔５８内に浸入して固化するため、継目用シート５０に接着される養生シート１０，１２のコンクリート表面への残置性をより一層高めることができる。なお、ここで用いる凸状シボ部５６の高さＨは、例えば１μｍ以上且つ２０００μｍ以下である。
【実施例】
【００３７】
以下、本発明を実施例により詳細に説明するが、本発明はこれらの実施例に限定されるものではない。
【００３８】
まず、実施例１として、以下の材料からなる養生シート及び継目用シートを準備した。なお、養生シートは１９．８ｃｍ×３９．８ｃｍの大きさを有しており、継目用シートは、幅５６．０ｍｍ×長さ３９．７ｃｍの大きさを有していた。また、継目用シートには、図４に示したように、その両端部に両面テープを接着して接着部を形成した。
養生シート：ポリプロピレン
継目用シート：ポリプロピレン
【００３９】
次に、コンクリートの打設に用いる型枠を準備した。準備した型枠の寸法は、４０ｃｍ×４０ｃｍ×１０ｃｍであった。そして、上述した養生シートをポリビニルアルコール水溶液（１０重量％）により型枠の内面に貼付けると共に、養生シート間の継目部分（隙間）を覆うように継目用シートを接着部により、隣接する養生シートに接着固定した。その後、以下の表１に記載のコンクリート材料を表２に示す配合にて混合して得たコンクリート材料を型枠内に打設し、コンクリートの固化後に型枠を脱型して、コンクリート構造物の試験体を得た。
【００４０】
【表１】
0005771347.tif 000002
【００４１】
【表２】
0005771347.tif 000003
【００４２】
また、比較例１として、養生シート間の隙間を継目用シートで覆わない点以外は、実施例１と同様にして、コンクリート構造物の試験体を得た。
【００４３】
その後、図８の（ａ）に示すように、比較例１の合板部（隙間部）、実施例１の養生シート部、及び、実施例１の継目用シート部それぞれに対応するコンクリートにおける中性化速度係数（中性化深さ）をＪＩＳ  Ａ  １１５２に準じて測定した。その結果、実施例１における継目用シート部に対応するコンクリートでの中性化速度係数は、実施例１における養生シート部に対応するコンクリートでの中性化速度係数と略同程度であり、比較例１に示すように継目用シートを用いなかった場合に比べ、中性化速度係数を低くすることができた。つまり、実施例１のように養生シート間の継目（隙間）を継目用シートで覆うことで、継目に対応する部分も含めて、コンクリートの養生を確実に行うことができ、コンクリート構造物の耐久性を全体的に向上させることができることが確認された。
【００４４】
次に、継目用シートによるコンクリートへの残置力の試験を行った。なお、本試験の実施例２に用いた継目用シートのコンクリート打設側の表面には、シート１ｍ（幅１２ｍｍ）あたりの凹凸度（凸部面積の比率）が０．０３１［ｍ２／ｍ］となるように複数の凸状シボ部が設けられていた。また、シートの一方の側辺には長手方向に連続する所定ピッチ（４ｍｍ）の貫通孔（孔径１．５ｍｍ）が形成されていた。なお、この継目用シートは、ポリプロピレンから構成されていた。
【００４５】
このような構成の継目用シートを用いた場合の残置力の試験を以下の通り実施した。まず、予め釣り治具をセットした継目用シート（長さ３０ｃｍ）を底板の型枠へ接着した。そして、その型枠に上記と同様のコンクリートを打ち込み、材齢３日で型枠を脱型し、実施例２に係るコンクリート試験体を得た。一方、アムスラー式試験機（UH-500ｋNI）に高性能フォースゲージ（FG-5005）を設置した。
【００４６】
その後、実施例２に係るコンクリート試験体に設置していた釣り治具を高性能フォースゲージに引っ掛けると共に、高性能フォースゲージを一定位置に保った状態で、継目用シートが貼り付けられたコンクリート試験体を載せた台を６０ｍｍ／分で降下させた。その降下の際、コンクリートから継目用シートが剥がれる荷重を０．２秒ごとに測定し、その平均を残置力（ｇ）として測定した。実施例２に係る試験体では、この残置力が５００ｇであった。このように残置力が５ｇ以上であると、型枠と養生シートとの間の接着力よりも残置力の方を大きくすることができ、型枠を脱型した際に養生シートをコンクリート側に残置させ易くなるが、実施例２にかかる継目用シートによれば、残置力を５ｇ以上とすることができた。
【００４７】
また、実施例２に用いた継目用シートの凹凸度を０．０２［ｍ２／ｍ］又は０．００９６［ｍ２／ｍ］とそれぞれ変更した継目用シートを用いて、実施例３，４に係るコンクリート試験体を得て、その後、同様に残置力を測定した。
【００４８】
その結果、凹凸度が０．０２［ｍ２／ｍ］である実施例３に係るコンクリート試験体では、残置力が１５０ｇであり、凹凸度が０．００９６［ｍ２／ｍ］である実施例４に係るコンクリート試験体では、残置力が１００ｇであり、共に、基準となる５ｇより大きい残置力とすることができた。つまり、実施例２〜４に係る継目用シートを用いることにより、継目用シートに接着される養生シートをコンクリート表面に確実に残置できることが確認された。なお、凹凸度が０．０７［ｍ２／ｍ］を超えた場合、コンクリートに転写される凹凸形状が目立ち始めるため、継目用シートの凹凸度は０．０７［ｍ２／ｍ］以下であることが好ましい。
【符号の説明】
【００４９】
５…型枠、７…コンクリート、７ａ…コンクリート構造物、１０，１２…養生シート、１０ｃ，１２ｃ…縁部、１０ｄ，１０ｅ，１２ｄ，１２ｅ…角部、１１…隙間、２０，３０，４０，５０…継目用シート、２２，３２，４２…シート本体部、２４，３４，４４…接着部、４６，５６…シボ部、５８…貫通孔。
【要約】
【課題】  養生シートの継目部分のコンクリート養生をより確実に行うと共に、作業効率を向上させたコンクリート構造物の製造方法を提供する。
【解決手段】  コンクリート構造物の製造方法は、コンクリート打設用の型枠５の内面に養生シート１０，１２が貼付けされた状態でコンクリートの打設を行う打設工程と、コンクリートの打設後に型枠５を脱型する脱型工程と、脱型工程の後に養生シート１０，１２をコンクリートの表面に残置させて、コンクリートを所定期間養生する養生工程と、を備えている。この製造方法では、養生シート１０，１２を型枠５の内面に貼付けする際、隣接する養生シート１０，１２間の隙間１１が帯状の継目用シート２０によって覆われ、継目用シート２０が養生シート１０，１２それぞれの継目側の縁部１０ｃ，１２ｃに接着される。
【選択図】図３【図１】
0005771347.tif 000004
【図２】
0005771347.tif 000005
【図３】
0005771347.tif 000006
【図４】
0005771347.tif 000007
【図５】
0005771347.tif 000008
【図６】
0005771347.tif 000009
【図７】
0005771347.tif 000010
【図８】
0005771347.tif 000011